(57)【特許請求の範囲】
【請求項１】
結晶性プロピレン重合体（Ａ）に造核剤（Ｂ）と有機過酸化物（Ｃ）を配合し、前記結晶性プロピレン重合体（Ａ）を分解させて得られる樹脂組成物（Ｄ）をＴダイ法で成形して得られるシートであって、
得られた樹脂組成物（Ｄ）のメルトフローレート（ＭＦＲD）が1〜４．０ｇ／１０分であり、分子量分布が４以下であり、得られた樹脂組成物（Ｄ）のメルトフローレート（ＭＦＲD）と結晶性プロピレン重合体（Ａ）のメルトフローレート（ＭＦＲA）の比（ＭＦＲD／ＭＦＲA）が１.１〜１０であり、
造核剤（Ｂ）が下記一般式（Ｉ）で示される少なくとも一種の芳香族燐酸エステル類であり、その含有量が結晶性ポリプロピレン重合体（Ａ）１００重量部に対して０.０５〜０．５重量部であることを特徴とする、前記シート。
0004456793.tif 000006
（式中、Ｒ1は炭素数１〜１０の２価の炭化水素基を表し、Ｒ2およびＲ3はそれぞれ独立に水素原子または炭素数１〜１０の炭化水素基を表し、ｌは１または２である。）
【請求項２】
樹脂組成物を金属ロール間の接線部で挟圧し冷却することを特徴とする、請求項１に記載のシートの製造方法。
【発明の詳細な説明】
【０００１】
【発明の属する技術分野】
本発明は、樹脂組成物およびそれからなるシートに関するものである。さらに詳しくは、樹脂組成物を金属ロール間の接線部で挟圧し冷却・固化する徐冷条件でシートに加工する場合において、透明性および剛性に優れたシートを得ることができる樹脂組成物およびそれからなるシートに関するものである。
【０００２】
【従来の技術】
ポリプロピレンは、耐熱性、耐油性、防湿性などの物性に優れているため、シートやシート成形容器として用いられている。
例えば、特開平７−１４８８５３号公報には、優れた成形性、透明性、光沢性、耐透湿性を備えたポリプロピレン系樹脂シートとして、ホモポリプロピレン、ランダムポリプロピレンおよび造核剤とを含有し、前記ホモポリプロピレンと前記ランダムポリプロピレンの合計含有量が９９〜９９．９９重量％、前記造核剤の含有量が０．０１〜１重量％であり、前記ホモポリプロピレンおよび前記ランダムポリプロピレンの合計量中のホモポリプロピレン含有量が４０〜６０重量％であるポリプロピレン系樹脂を溶融成形したポリプロピレン系樹脂シートが記載されている。
【０００３】
また、特開平８−２６９２６６号公報には、透明シートに公的なポリプロピレン組成物として、沸騰ｎ−ヘプタン不溶部のアイソタクチックペンタッド分率が０．９７５以上および２個の異種コンフィギュレーションを有するペンタッド分率が０．００２以下でありかつエチレンを０．１〜３．０重量％共重合してなる高結晶性エチレン−プロピレンランダム共重合体に造核剤を０．０１〜０．３０重量％含有させたポリプロピレン組成物が記載されている。
【０００４】
また、透明性に優れたポリプロピレン製シートの成形方法としては、ポリプロピレン膜を特殊な水冷装置で急冷成形する方法（特開昭６１−１８９９２０号公報）、金属製無端ベルトと冷却ロール間に導入し、透明性シートを製造する方法（特開平５−２８６０２０号公報や特開平６−５５６１３号公報）等が知られている。
しかし、上記の公報等のポリプロピレン系樹脂シートにおいては、透明性だけでなく、剛性についてもさらなる改良が求められていた。
【０００５】
【発明が解決しようとする課題】
本発明の目的は、樹脂組成物を金属ロール間の接線部で挟圧し冷却・固化する徐冷条件でシートに加工する場合において、透明性および剛性に優れたシートを得ることができる樹脂組成物およびそれからなるシートを提供することにある。
【０００６】
【課題を解決するための手段】
本発明者らは、かかる実情に鑑み、鋭意検討の結果、結晶性プロピレン重合体に造核剤と有機過酸化物を配合し、前記結晶性プロピレン重合体を分解させて得られる樹脂組成物であって、得られた樹脂組成物のメルトフローレートが一定の範囲にあり、分子量分布が一定の範囲にあり、得られた樹脂組成物のメルトフローレートと結晶性プロピレン重合体のメルトフローレートの比が一定の範囲にある樹脂組成物およびそれからなるシートが、上記課題を解決できることを見出し、本発明を完成させるに至った。
【０００７】
すなわち、本発明は、
結晶性プロピレン重合体（Ａ）に造核剤（Ｂ）と有機過酸化物（Ｃ）を配合し、前記結晶性プロピレン重合体（Ａ）を分解させて得られる樹脂組成物（Ｄ）からなるシートであって、
得られた樹脂組成物（Ｄ）のメルトフローレート（ＭＦＲD）が1〜４．０ｇ／１０分であり、分子量分布が４以下であり、得られた樹脂組成物（Ｄ）のメルトフローレート（ＭＦＲD）と結晶性プロピレン重合体（Ａ）のメルトフローレート（ＭＦＲA）の比（ＭＦＲD／ＭＦＲA）が１.１〜１０であり、
造核剤（Ｂ）が下記一般式（Ｉ）で示される少なくとも一種の芳香族燐酸エステル類であり、その含有量が結晶性ポリプロピレン重合体（Ａ）１００重量部に対して０.０５〜０．５重量部であることを特徴とする、前記シート
0004456793.tif 000002
（式中、Ｒ1は炭素数１〜１０の２価の炭化水素基を表し、Ｒ2およびＲ3はそれぞれ独立に水素原子または炭素数１〜１０の炭化水素基を表し、ｌは１または２である。）に係るものである。以下、本発明について、詳細に説明する。
【０００８】
【発明の実施の形態】
本発明で用いられる結晶性プロピレン重合体（Ａ）としては、プロピレン単独重合体および／またはプロピレンと炭素数が４〜１２のα−オレフィンとのランダム共重合体等が挙げられる。炭素数が４〜１２のα−オレフィンとしては、例えば、１−ブテン、１−ペンテン、１−へキセン等が挙げられる。
また、結晶性プロピレン重合体（Ａ）がプロピレンと炭素数が４〜１２のα−オレフィンとのランダム共重合体である場合、炭素数が４〜１２のα−オレフィンの含有量は剛性の観点から、好ましくは１モル％以下である。（ただし、プロピレンと炭素数が４〜１２のα−オレフィンとのランダム共重合体の全量を１００モル％とする。）
【０００９】
本発明で用いられる結晶性プロピレン重合体（Ａ）の製造方法としては、一般に公知の触媒を用いる製造方法が挙げられ、公知の触媒としては、例えば、プロピレンの立体規則性重合用触媒が挙げられる。プロピレンの立体規則性重合用触媒としては、例えば、マグネシウム、チタンおよびハロゲンを必須成分とする固体触媒成分からなるＴｉ−Ｍｇ系触媒、前記の固体触媒成分に、有機アルミニウム化合物および必要に応じて電子供与性化合物等の第３成分を組み合わせた触媒系、および、メタロセン系触媒等が挙げられる。好ましくはマグネシウム、チタンおよびハロゲンを必須成分とする固体触媒成分、有機アルミニウム化合物及び電子供与性化合物からなる触媒系であり、例えば、特開昭６１−２１８６０６号公報、特開昭６１−２８７９０４号公報、特開平７−２１６０１７号公報等に記載された触媒系である。
【００１０】
本発明で用いられる結晶性プロピレン重合体（Ａ）のメルトフローレート（ＭＦＲA）として、好ましくは０.５〜２ｇ／１０分であり、より好ましくは０.５〜１.５ｇ／１０分である。
【００１１】
本発明で用いられる造核剤（Ｂ）としては、芳香族燐酸エステル類やカルボン酸の金属塩が挙げられ、カルボン酸と金属塩としては、脂肪酸の金属塩が挙げられる。これらの造核剤は、単独で用いてもよく、少なくとも２種を併用してもよい。
造核剤（Ｂ）として、好ましくは下記一般式（Ｉ）で示される芳香族燐酸エステル類である。
0004456793.tif 000003
（式中、Ｒ1は炭素数１〜１０の２価の炭化水素基を表し、Ｒ2およびＲ3はそれぞれ独立に水素原子または炭素数１〜１０の炭化水素基を表し、ｌは１または２である。）
【００１２】
一般式（Ｉ）において、置換基Ｒ1は炭素数１〜１０の２価の炭化水素基を表し、炭素数１〜１０の２価の炭化水素基としてはアルキレン基、アルキリデン基等が挙げられる。アルキレン基としては、例えば、メチレン基、エチレン基、プロピレン基等が挙げられ、好ましくはメチレン基であり、アルキリデン基としては、例えば、エチリデン基、ｎ−プロピレリデン基、ｉ−プロピリデン基等が挙げられ、好ましくはエチリデン基である。
【００１３】
Ｒ2およびＲ3はそれぞれ独立に水素原子または炭素数１〜１０の炭化水素基を表し、炭素数１〜１０の炭化水素基としては、アルキル基、フェニル基等が挙げられる。アルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基等が挙げられ、好ましくはＲ9およびＲ10が共にｔ−ブチル基である。ｌは１または２である。
【００１４】
一般式（Ｉ）で示される芳香族燐酸エステル類としては、例えば、ヒドロキシアルミニウム−ビス［２，２’−メチレン−ビス（４，６−ジメチルフェニル）フォスフェート］、ヒドロキシアルミニウム−ビス［２，２’−エチリデン−ビス（４，６−ジメチルフェニル）フォスフェート］、ヒドロキシアルミニウム−ビス［２，２’−メチレン−ビス（４，６−ジエチルフェニル）フォスフェート］、ヒドロキシアルミニウム−ビス［２，２’−エチリデン−ビス（４，６−ジエチルフェニル）フォスフェート］、ヒドロキシアルミニウム−ビス［２，２’−メチレン−ビス（４，６−ジ−ｔ−ブチルフェニル）フォスフェート］、およびヒドロキシアルミニウム−ビス［２，２’−エチリデン−ビス（４，６−ジ−ｔ−ブチルフェニル）フォスフェート］、ヒドロキシアルミニウム−ビス［２，２’−メチレン−ビス（４−メチル−６−ｔ−ブチルフェニル）フォスフェート］、ヒドロキシアルミニウム−ビス［２，２’−エチリデン−ビス（４−メチル−６−ｔ−ブチルフェニル）フォスフェート］、ヒドロキシアルミニウム−ビス［２，２’−メチレン−ビス（４−エチル−６−ｔ−ブチルフェニル）フォスフェート］、ヒドロキシアルミニウム−ビス［２，２’−エチリデン−ビス（４−エチル−６−ｔ−ブチルフェニル）フォスフェート］、ヒドロキシアルミニウム−ビス［２，２’−メチレン−ビス（４−ｉ−プロピル−６−ｔ−ブチルフェニル）フォスフェート］、ヒドロキシアルミニウム−ビス［２，２’−エチリデン−ビス（４−ｉ−プロピル−６−ｔ−ブチルフェニル）フォスフェート］等が挙げられ、好ましくは、ヒドロキシアルミニウム−ビス［２，２’−メチレン−ビス（４，６−ジ−ｔ−ブチルフェニル）フォスフェート］、およびヒドロキシアルミニウム−ビス［２，２’−エチリデン−ビス（４，６−ジ−ｔ−ブチルフェニル）フォスフェート］である。
【００１５】
本発明で用いられる芳香族燐酸エステル類としては、市販品を用いても良く、例えば、ヒドロキシアルミニウム−ビス［２，２’−メチレン−ビス（４，６−ジ−ｔ−ブチルフェニル）フォスフェート］と炭素数８〜２０の脂肪族モノカルボン酸リチウム塩混合物（旭電化（株）製、商品名：アデカスタブＮＡ２１）等が挙げられる。
【００１６】
本発明で用いられる芳香族燐酸エステル類の配合量としては、透明性の観点から、好ましくは０．０５〜０．５重量部である。
【００１７】
本発明で用いられる有機過酸化物（Ｃ）としては、工業的に取り扱いが容易なものが好ましく、例えば、半減期が１５０℃で０．５分以上のものが好ましい。このような有機過酸化物の具体例としては、２，５−ジメチル−２，５−ジ（ｔ−ブチルパーオキシ）ヘキサン、１，１−ビス（ｔ−ブチルパーオキシ）３，３，５−トリメチルシクロヘキサン、ｔ−ブチルパーオキシイソプロピルカーボネート、ｔ−ブチルパ−３，３，５−トリメチルヘキサノエート、１，３ビス（２−ｔ−ブチルパーオキシイソプロピル）ベンゼン等を挙げることができる。
【００１８】
本発明で用いられる有機過酸化物（Ｃ）の添加量は、結晶性プロピレン重合体（Ａ）のメルトフローレート（ＭＦＲA）、得られる樹脂組成物（Ｄ）のメルトフローレート（ＭＦＲD）、有機過酸化物の分解温度や時間等を考慮して、適宜決定すればよい。
そして、本発明で用いられる有機過酸化物（Ｃ）を分解させる方法としては、公知の方法が挙げられる。
【００１９】
本発明の樹脂組成物（Ｄ）のメルトフローレート（ＭＦＲD）と結晶性プロピレン重合体（Ａ）のメルトフローレート（ＭＦＲA）の比（ＭＦＲD／ＭＦＲA）は１.１〜１０であり、好ましくは１.４〜８である。
【００２０】
本発明の樹脂組成物（Ｄ）の分子量分布（Ａｗ/Ａｎ）は、４以下であり、好ましくは３.８以下である。分子量分布が４を超えた場合、透明性が劣ることがある。
【００２１】
本発明の樹脂組成物（Ｄ）のメルトフローレート（ＭＦＲD）としては、好ましくは1〜１０ｇ／１０分であり、より好ましくは１.５〜５ｇ／１０分である。
【００２２】
本発明の樹脂組成物には、必要に応じて、他の添加剤、例えば、中和剤、酸化防止剤、耐侯剤、難燃剤、帯電防止剤、可塑剤、滑剤、銅害防止剤、無機充填剤（タルク、シリカ、チタン等）等を添加してもよい。
【００２３】
本発明の樹脂組成物の製造方法としては、公知の方法が挙げられ、例えば、結晶性プロピレン重合体（Ａ）に、造核剤（Ｂ）と有機過酸化物（Ｃ）を、さらには必要に応じて添加される他の各種添加剤を、タンブラーミキサー、ヘンシェルミキサー、リボンブレンダー等の混合機を用いて混合した後、一軸押出機、二軸押出機、バンバリーミキサー等で溶融混練して均一にする方法が挙げられる。
【００２４】
本発明のシートの製造方法としては、通常用いられる公知のインフレーション法、Ｔダイ法、カレンダー法が挙げられる。好ましくはＴダイ法であり、より好ましくは冷却ロールと溶融樹脂の両面をロールの表面で挟圧し冷却する加工方法であり、例えば、フレックスロール式（ＷＯ９７／２８９５０号公報等に記載されている弾性変形が可能な金属薄膜からなる金属製弾性外筒と、該金属製弾性外筒の両端部を閉塞する軸部とを具えてなる薄膜シート成形用ロールを用いる方法）、特開平７−３０９９６１号公報や特開平８−２６９２６６号公報に記載されているベルト式等が例示される。
【００２５】
本発明のシートは、単独で用いてもよく、異なる樹脂とからなる多層シートの少なくとも1層として用いてもよい。多層シートの製造方法としては、通常よく用いられる押出ラミネート法、熱ラミネート法、ドライラミネート法等によって、多層シートを製造する方法が挙げられる。
【００２６】
本発明のシートを、例えば、ロール延伸法、テンター延伸法、チューブラー延伸法などにより一軸または二軸に延伸して使用してもよい。
また、本発明のシートに、通常のコロナ放電処理、火炎処理、プラズマ処理、オゾン処理等の表面処理を施してもよい。
【００２７】
本発明のシートからなる成形品としては、ボトル、容器や射出成形品等が挙げられる。ボトルの成形方法としては、ダイレクトブロー成形法、２軸延伸ブロー成形法等が挙げられ、容器の成形方法としては、真空成形、圧空成形等が挙げられ、射出成形品の成形方法としては、射出成形法等が挙げられる。
【００２８】
本発明のシートを単独で用いて成形品としてもよく、異なる樹脂とからなる多層シートの少なくとも1層として、本発明のシート用いられている多層シートを用いて、成形品としてもよい
【００２９】
本発明のシートからなる成形品として、特に好ましくは食品向け熱成形容器・蓋・トレー、ブリスターパック、文具ファイル、フォルダー、プレススルーパック（ＰＴＰ）である。
【００３０】
【実施例】
以下、実施例および比較例によって、本発明を説明するが、本発明はこれら実施例に限定されるものではない。
実施例および比較例で用いた試料の調整および物性の測定は、下記の方法に従って行った。
【００３１】
（１）試料の調整方法
（１−１）ペレット化
結晶性ポリプロピレン重合体（Ａ）と造核剤（Ｂ）と有機過酸化物（Ｃ）に塩素補足剤、酸化防止剤を添加し、ヘンシェルミキサ−で３分間混合した後、スクリュ−径６５ｍｍφの押出造粒機を用いて２５０℃で押し出し樹脂組成物（Ｄ）を得た。
【００３２】
（１−２）シート化
Ｔダイフィルム成形機（ダイ幅６００ｍｍ）にて、シリンダー温度２４０℃、押出量１６Ｋｇ／ｈｒ、引き取り速度３．０ｍ／ｍｉｎ、エンボスロール（鏡面）温度５０℃、フレックスロール（ＣＢＣテック（株）社製）温度５０℃の冷却条件で製膜シートを得た。
【００３３】
（２）実施例および比較例で用いた結晶性ポリプロピレン重合体（Ａ）、樹脂組成物（Ｄ）の物性測定。
（２−１）メルトフローレート（ＭＦＲ、単位：ｇ／１０分）
ＪＩＳ  Ｋ７２１０に従って、測定した。
【００３４】
（２−２）分子量分布（Ａｗ／Ａｎ）
下記の装置およびカラムを用いて下記の温度で測定した。
装置：ウォ−ターズ製  ＧＰＣ１５０Ｃ型
カラム：Ｓｈｏｄｅｘ  ８０Ｍ／Ｓ
測定温度：１４０℃
【００３５】
（２−３）透明性（単位：％）
ＪＩＳ  Ｋ７１０５に従って、測定した。
【００３６】
（２−４）ヤング率（単位：ＭＰａ）
ＪＩＳ  Ｋ７１１３に従って、測定した。
【００３７】
実施例または比較例で、結晶性プロピレン重合体（Ａ）として、下記の試料を用いた。
実施例１〜３：住友化学工業株式会社製、ＨＤ１００Ｇ
実施例４〜６、比較例３：住友化学工業株式会社製、ＨＤ１００Ｇ２
比較例１：住友化学工業株式会社製、ＨＳ２００ＸＧ４
比較例２：住友化学工業株式会社製、ＨＷ１００ＸＧ
【００３８】
実施例−１
結晶性ポリプロピレン重合体（Ａ）１００重量％、造核剤（Ｂ）として旭電化（株）製、商品名アデカスタブＮＡ２１を０．２重量部、有機過酸化物（Ｃ）として２，５−ジメチル−２，５−ジ（ｔ−ブチルパーオキシ）ヘキサンを配合して、塩素補足剤としてステアリン酸カルシウム０．０４５重量部、酸化防止剤としてトリス（２．４−ジ−ｔ−ブチルフェニル）フォスファイト／テトラキス［メチレン−３（３’，５’−ジ−ｔ−ブチル−４−ヒドロキシフェニル）プロピオネ−ト］メタンの３：１の混合物を０．３重量部、テトラキス［メチレン−３（３’，５’−ジ−ｔ−ブチル−４−ヒドロキシフェニル）プロピオネ−ト］メタンを０．１重量部添加し、ヘンシェルミキサ−で３分間混合した後、スクリュ−径６５ｍｍφの押出造粒機を用いて２５０℃で押し出し樹脂組成物（Ｄ）を得た。得られた樹脂組成物（Ｄ）組成および物性を表１に示した。
得られた樹脂組成物（Ｄ）を、Ｔダイフィルム成形機（ダイ幅６００ｍｍ）にて、シリンダー温度２４０℃、押出量１６Ｋｇ／ｈｒ、引き取り速度３．０ｍ／ｍｉｎ、エンボスロール（鏡面）温度５０℃、フレックスロール（ＣＢＣテック（株）社製）温度５０℃の条件で製膜シートを得た。得られたシートの評価結果を表２に示した。
【００３９】
実施例−２
有機過酸化物（Ｃ）の量を変更した以外は、実施例−１と同様の方法でペレット化を行って樹脂組成物（Ｄ）を得た。得られた樹脂組成物（Ｄ）組成および物性を表１に示した。実施例−1と同様の条件で製膜シートを得た。得られたシートの評価結果を表２に示した。
【００４０】
実施例−３
造核剤（Ｂ）の量を変更した以外は、実施例−１と同様の方法でペレット化を行って樹脂組成物（Ｄ）を得た。得られた樹脂組成物（Ｄ）組成および物性を表１に示した。実施例−1と同様の条件で製膜シートを得た。得られたシートの評価結果を表２に示した。
【００４１】
実施例−４
結晶性ポリプロピレン（Ａ）のＭＦＲ、及び有機過酸化物（Ｃ）の量を変更した以外は、実施例−１と同様の方法でペレット化を行って樹脂組成物（Ｄ）を得た。得られた樹脂組成物（Ｄ）組成および物性を表１に示した。実施例−1と同様の条件で製膜シートを得た。得られたシートの評価結果を表２に示した。
【００４２】
実施例−５
実施例−４と同様の方法でペレット化を行って樹脂組成物（Ｄ）を得た。得られた樹脂組成物（Ｄ）組成および物性を表１に示した。加工速度を変更した以外は実施例−1と同様の条件で製膜シートを得た。得られたシートの評価結果を表２に示した。
【００４３】
実施例−６
実施例−４と同様の方法でペレット化を行って樹脂組成物（Ｄ）を得た。得られた樹脂組成物（Ｄ）組成および物性を表１に示した。加工速度を変更した以外は実施例−1と同様の条件で製膜シートを得た。得られたシートの評価結果を表２に示した。
【００４４】
比較例−１
有機過酸化物（Ｃ）を用いなかった以外は実施例−１と同様の方法でペレット化を行って樹脂組成物（Ｄ）を得た。得られた樹脂組成物（Ｄ）組成および物性を表１に示した。実施例−1と同様の条件で製膜シートを得た。得られたシートの評価結果を表２に示した。
【００４５】
比較例−２
有機過酸化物（Ｃ）を用いなかった以外は実施例−１と同様の方法でペレット化を行って樹脂組成物（Ｄ）を得た。得られた樹脂組成物（Ｄ）組成および物性を表１に示した。実施例−1と同様の条件で製膜シートを得た。得られたシートの評価結果を表２に示した。
【００４６】
比較例−３
造核剤（Ｂ）および有機過酸化物（Ｃ）を用いなかった以外は比較例−１と同様の方法でペレット化を行って樹脂組成物（Ｄ）を得た。得られた樹脂組成物（Ｄ）組成および物性を表１に示した。実施例−1と同様の条件で製膜シートを得た。得られたシートの評価結果を表２に示した。
【００４７】
比較例−４
造核剤（Ｂ）を用いなかった以外は実施例−１と同様の方法でペレット化を行って樹脂組成物（Ｄ）を得た。得られた樹脂組成物（Ｄ）組成および物性を表１に示した。実施例−1と同様の条件で製膜シートを得た。得られたシートの評価結果を表２に示した。
【００４８】
【表１】
0004456793.tif 000004
【００４９】
【表２】
0004456793.tif 000005
【００５０】
本発明の要件を満足する実施例−１〜６は、金属ロール間の接線部で挟圧し冷却・固化する徐冷条件で加工して得られたシートであって、透明性および剛性に優れるものであることが分かる。
これに対して、本発明の要件である有機過酸化物（Ｃ）を用いなかった比較例−１は透明性および剛性が低いものであり、比較例−２は剛性が低いものであり、造核剤（Ｂ）と有機過酸化物（Ｃ）を用いなかった比較例−３は透明性および剛性が低いものであり、造核剤（Ｂ）を用いなかった比較例−４は透明性が不充分なものであることが分かる。
【００５１】
【発明の効果】
以上、詳述したとおり、本発明によって、樹脂組成物を金属ロール間の接線部で挟圧し冷却・固化する徐冷条件でシートに加工する場合において、透明性および剛性に優れたシートを得ることができる樹脂組成物およびそれからなるシートを得ることができる。